其特征在于依次有以下步骤:在釉坯上直接粘贴釉,将色料按设计图案或纹样印刷其上的底标薄膜花纸,将釉坯在温度1180℃~1270℃下经4h~14h一次装烧成制品;且所述色料的组份和重量百分比含量分别是:黑色料30%~70%,其余为高岭土、坯料和釉料中的至少一种,其烧成温度与炻瓷釉坯的烧成温度相同。本发明可以显著降低燃料的消耗,因此价位低廉,且节约能源和减少对环境的污染;将瓷釉的烧成温度放宽至1180℃~1270℃,并将底标色料的烧成温度调至与炻瓷釉坯的烧成温度相同,同时烧成,匹配良好;将底标薄膜花纸直接粘贴在釉坯上,因不用水剂,且不需揭膜,不会伤及釉面,且不易爆花,使粘贴的印花图案线条保持清晰、完整。